(57)【要約】      （修正有）【課題】低い固有の体積抵抗と低い水素、酸素及びメタノールの透過性とを有し、改善された弾性率、高い抗張力、及び改善された膨張特性において、非常に良い機械的安定性を有する架橋高分子の提供。【解決手段】例えば下式で表されるイオン結合性及び共有結合性架橋高分子及び高分子膜。2015057484.tif 000065【選択図】なし【特許請求の範囲】
【請求項１】
一般式（１）の繰り返し単位を有する共有結合性およびイオン結合性架橋高分子、
【化１】
2015057484.tif 000053
式中Ｑは結合、酸素、硫黄、
【化２】
2015057484.tif 000054
であり、Ｒ基は芳香族または複素環式芳香族化合物の二価の基であり、
ａ）Ｒ基は一般式（４Ａ）、（４Ｂ）、（４Ｃ）、（４Ｄ）、（４Ｅ）、（４Ｆ）、（４Ｇ）および／または（４Ｈ）の置換基を少なくとも一部に有し、
【化３】
2015057484.tif 000055
式中、Ｒ１基は互いに独立して結合または１〜４０の炭素原子を含む基で、好ましくは分岐状もしくは直鎖状アルキル基またはシクロアルキル基、またはアルキル化されていてもよいアリール基であり、
Ｍは水素、金属カチオン、好ましくはＬｉ＋、Ｎａ＋、Ｋ＋、Ｒｂ＋、Ｃｓ＋、またはアルキル化されていてもよいアンモニウムイオンであり、
Ｘはハロゲンまたはアルキル化されていてもよいアミノ基であり、
ｂ）Ｒ基は一般式（５Ａ）および／または（５Ｂ）の置換基を少なくとも一部に有し、
【化４】
2015057484.tif 000056
式中、Ｒ２、Ｒ３、Ｒ４およびＲ５は互いに独立して１〜４０の炭素原子を含む基であ
り、好ましくは分岐状もしくは直鎖状アルキル基またはシクロアルキル基、またはアルキル化されていてもよいアリール基であり、Ｒ２、Ｒ３およびＲ４基の少なくとも二つは閉環して任意の芳香環を形成していてもよく、
および／またはＲ基は少なくとも一部が一般式（５Ｃ）および／または（５Ｄ）の基であり、
【化５】
2015057484.tif 000057
および、
ｃ）Ｒ基は少なくとも一般式（６）の架橋を一部に有し、
【化６】
2015057484.tif 000058
該架橋は、少なくとも二つのＲ基を互いに接合させ、Ｙは１〜４０の炭素原子を有する基で、好ましくは分岐状もしくは直鎖状のアルキル基またはシクロアルキル基、またはアルキル化されていてもよいアリール基であり、
Ｚはヒドロキシル基、一般式（７）の基、
【化７】
2015057484.tif 000059
または任意成分Ｈ、Ｃ、Ｏ、Ｎ、Ｓ、Ｐ、もしくはハロゲン原子からなる、２０ｇ／ｍｏｌより大きい分子量を有する基で、また
ｍは２またはそれより大きい整数であることを特徴とする。
【請求項２】
一般式（１）の繰り返し単位は、一般式（１Ａ）、（１Ｂ）、（１Ｃ）、（１Ｄ）、（１Ｅ）、（１Ｆ）、（１Ｇ）、（１Ｈ）、（１Ｉ）、（１Ｊ）、（１Ｋ）、（１Ｌ）、（１Ｍ）、（１Ｎ）、（１Ｏ）、（１Ｐ）、（１Ｑ）、（１Ｒ）、（１Ｓ）および／または（１Ｔ）に一致する単位であることを特徴とする、請求項１の高分子、
【化８】
2015057484.tif 000060
ここで、全ての繰り返し単位数を基にして
０＜ｘ，ｙ＜１００％であり、
【化９】
2015057484.tif 000061
ここで、０＜ｙ＜１００％であり、
【化１０】
2015057484.tif 000062
式中、Ｒ６基は互いに独立して、同一または異なって、１，２−フェニレン、１，３−フェニレン、１，４−フェニレン、４，４’−ビフェニル、複素環式芳香族化合物の二価の基、Ｃ１０芳香族化合物の二価の基、Ｃ１４芳香族化合物の二価の基および／または二価のピレン基であり、
Ｒ７、Ｒ８およびＲ９基は、それぞれ一価、四価もしくは三価の芳香族または複素環式芳香族化合物基であり、
Ｕ基は繰り返し単位内では同一で、水素原子を運搬する酸素原子、硫黄原子、またはアミノ基で、１〜２０の炭素原子をもち、好ましくは分岐状もしくは直鎖状のアルキル基またはアルコキシ基、または他の基としてのアリール基である。
【請求項３】
酸でドープされてなることを特徴とする、請求項１または２に記載の高分子。
【請求項４】
２５℃で、１００Ωｃｍ以下の固有の体積抵抗を有することを特徴とする、前記請求項のいずれか１項に記載の高分子。
【請求項５】
９０℃の脱イオン水中、１００％未満、膨潤することを特徴とする、前記請求項のいずれか１項に記載の高分子。
【請求項６】
それぞれの場合において、高分子の全質量を基にして、０．５ｍｅｑ／ｇ〜１．９ｍｅｑ／ｇのイオン交換容量を有することを特徴とする、前記請求項のいずれか１項に記載の高分子。
【請求項７】
一つまたは複数の前駆体高分子が、個々にまたは全部で官能基ａ）、ｂ）およびｄ）を含み、ａ）およびｂ）は請求項１で定義したものであり、一般式（６）のスルフィナート基を意味するｄ）
【化１１】
2015057484.tif 000063
は一般式（７）の化合物と反応する、
【化１２】
2015057484.tif 000064
式中、Ｌは脱離基であり、ｎは２またはそれより大きい整数である、
ことを特徴とする、前記請求項のいずれか１項に記載の高分子の製造方法。
【請求項８】
１）官能基ａ）を有する少なくとも一つの前駆体高分子
２）官能基ｂ）を有する少なくとも一つの前駆体高分子、および
３）官能基ｄ）を有する少なくとも一つの前駆体高分子
からなる高分子混合物を用いることを特徴とする、請求項７に記載の製造方法。
【請求項９】
１）官能基ａ）およびｂ）を有する少なくとも一つの前駆体高分子、および
２）官能基ｄ）を有する少なくとも一つの前駆体高分子
を用いることを特徴とする、請求項７に記載の製造方法。
【請求項１０】
１）官能基ａ）およびｄ）を有する少なくとも一つの前駆体高分子、および
２）官能基ｂ）を有する少なくとも一つの前駆体高分子
を用いることを特徴とする、請求項７に記載の製造方法。
【請求項１１】
１）官能基ａ）を有する少なくとも一つの前駆体高分子、および
２）官能基ｂ）およびｄ）を有する少なくとも一つの前駆体高分子
を用いることを特徴とする、請求項７に記載の製造方法。
【請求項１２】
一般式ａ）、ｂ）およびｄ）の官能基を有する少なくとも一つの高分子を用いることを特徴とする請求項７に記載の製造方法。
【請求項１３】
前駆体高分子または高分子を二極性非プロトン溶媒、好ましくはＮ，Ｎ−ジメチルホルムアミド、Ｎ，Ｎ−ジメチルアセトアミド、Ｎ−メチルピロリドン、ジメチルスルホキシド、またはスルホランに溶解し、該溶液を撹拌しながら、ハロゲン化合物と反応させることを特徴とする請求項７〜１２のいずれか１項に記載の製造方法。
【請求項１４】
ａ）前記高分子溶液を基板に、薄膜状に塗布し、
ｂ）好ましくは２５℃より高められた温度で、および／または１０００ｍｂａｒ未満の減圧下で溶媒を蒸発させ、高分子膜を得る
ことを特徴とする請求項１３に記載の方法。
【請求項１５】
ａ）第一の段階で、前記高分子を酸で処理し、および
ｂ）次の段階で、該高分子を脱イオン水で処理し、
第一の段階より先に、好ましくは水溶性アルカリで該高分子を処理する
ことを特徴とする請求項７〜１４のいずれか１項に記載の製造方法。
【請求項１６】
該高分子が酸、好ましくはリン酸でドープされてなることを特徴とする請求項７〜１５のいずれか１項に記載の製造方法。
【請求項１７】
電気化学的電池、好ましくは二次電池、セル、および高分子電解質膜燃料電池、特に水素燃料電池、および直接メタノール燃料電池における請求項１〜６のいずれか１項に記載の高分子の使用。
【請求項１８】
膜分離作用、好ましくはガス分離、パーベーパレーション、パーストラクション、逆透析、ナノフィルトレイション、電気透析、および拡散透析における請求項１〜６のいずれか１項に記載の高分子の使用。
【発明の詳細な説明】
【技術分野】
【０００１】
本発明は共有結合性およびイオン結合性架橋高分子に関し、より詳細には一般式（１）の繰り返し単位からなる共有結合性およびイオン結合性架橋高分子に関する。
【０００２】
【化１】
2015057484.tif 000002
【０００３】
ここでＱは結合、酸素、硫黄、
【０００４】
【化２】
2015057484.tif 000003
【０００５】
であり、Ｒ基は芳香族または複素環式芳香族化合物の二価の基である。さらに本発明は共有結合性およびイオン結合性架橋高分子の製造方法、また特に燃料電池における、それらの使用について述べる。
【０００６】
一般式（１）の繰り返し単位を有する高分子はすでに知られている。それらは例えば、ポリフェニレンおよびポリピレンのようなポリアリレン、ポリスチレンおよびポリビニルピリジン、ポリフェニレンビニレンのような芳香族ポリビニル化合物、ポリフェニレンオキシドのような芳香族ポリエーテル、ポリフェニレン硫化物のようなポリチオエーテル、ＲａｄｅｌＲ（登録商標）のようなポリスルホン、およびＰＫＥのようなポリエーテルケトンを含む。さらに、またそれらは、ポリベンゾイミダゾール、ポリアニリン、ポリアズレン、ポリカルバゾール、およびポリインドフェニンのようなポリピロール、ポリチオフェン、ポリアゾールを含む。
【背景技術】
【０００７】
近年、燃料電池に用いる膜を製造するための高分子などの用途はますます重要になっている。スルホン酸基、特にアミノ基のような塩基性基を有する高分子は、文献中でますます記載されつつある。該膜は濃リン酸または硫酸でドープされ、公知の高分子電解質膜燃料電池（ＰＥＭ  ｆｕｅｌ  ｃｅｌｌｓ）中でプロトン伝導体としての役割を担う。その膜は膜電極接合体（ＭＥＡ）を比較的高温で作動させることを可能にするもので、改質における副産物として発生する一酸化炭素に対する触媒の耐久性がかなり増し、それゆえガスの再処理または浄化を実質的に簡単にする。これらの膜の不利な点は、それらが低弾性率、低い引張り強さ、低い上降伏価を有し、機械的に不安定であり、また水素、酸素、およびメタノールの透過性が比較的高いことである。
【０００８】
これらの問題を解決する初めの試みは、ＤＥ  １９６  ２２  ３３７、ＷＯ  ９９／０２７５５、およびＷＯ  ９９／０２７５６中で明らかにされている。ＤＥ１９６  ２２  ３３７では、サルフィナート機能性高分子、高分子ブレンド、および高分子（ブレンド）膜のアルキル化反応を基にした共有結合性架橋イオノマー膜の製造方法について記載して
いる。共有結合性のネットワーク構造は比較的高温でも加水分解への耐久性がある。しかしながら不利な点として、疎水性の共有結合性ネットワーク構造のため、共有結合性架橋イオノマーは乾燥しやすく、従ってひどく脆化する可能性がある。結果として特に比較的高温において、それらの燃料電池の応用は狭い適用のみになってしまう。
【０００９】
ＷＯ９９／０２７５６およびＷＯ９９／０２７５５は、イオン結合性架橋酸塩基高分子ブレンドおよび高分子（ブレンド）膜について開示している。イオン結合性架橋酸塩基高分子の一つの利点は、イオン結合が柔軟で、酸塩基グループの親水性により、比較的高温でも高分子／膜が簡単に乾ない。またそれゆえ高分子／膜が比較的高温であっても脆化しないということである。共有結合性架橋イオノマー（膜）システムについても、これらの文献中に記載されているが、６０〜９０℃の温度範囲におけるイオン結合部分および高分子／膜におけるこの温度範囲から途方もなく膨潤し始める不利な点がある。結果として、特に８０℃を超える比較的高温の燃料電池における応用には非常に適さない。
【発明の概要】
【００１０】
先行技術に鑑み、改善された特性を有する架橋高分子の提供が本発明の目的である。本発明の高分子は低い固有の体積抵抗を有し、好ましくは２５℃で、１００Ωｃｍまたはそれ未満であり、水素、酸素、およびメタノールに関して低い透過性を示すものである。
【００１１】
そのうえ、特に改善された弾性率、高い抗張力、および改善された膨張特性において、非常に良い機械的安定性を有するものである。望ましくは９０℃の脱イオン水中で１００％未満、膨潤するものである。
【００１２】
他の目的は、燃料電池に用いられる架橋高分子を明記することである。特に架橋高分子は８０℃以上、特に１００℃以上での燃料電池の使用に適するべきである。
【００１３】
本発明のさらなる目的は、簡単で、安価に、また工業規模で行える架橋高分子の製造方法を提供することである。
【発明を実施するための形態】
【００１４】
これらの目的およびさらなる目的は明白に記載されていないが、ここに前置き的に論じた状況から容易に導かれるか、または推論できるもので、請求項１の全ての特徴を有する共有結合性およびイオン結合性の架橋高分子により成し遂げられる。本発明の架橋高分子の好ましい変形は、請求項１を基に引用する従属項中で保護されている。本発明の架橋高分子の製造方法は製法の請求項中に記載されており、一方、使用カテゴリーの請求項は、本発明の架橋高分子の好ましい用法を保護する。
【００１５】
一般式（１）の繰り返し単位をを有し、次のように特徴づけられる共有結合性およびイオン結合性架橋高分子が有用であるという事実によって、直ちに予想できなかったものである、よりよい機械的特性、弾性率、高い抗張率、高い膨張特性を有する架橋高分子が入手可能になっている。
ａ）Ｒ基は少なくとも一部に一般式（４Ａ）、（４Ｂ）、（４Ｃ）、（４Ｄ）、（４Ｅ）、（４Ｆ）、（４Ｇ）、および／または（４Ｈ）の置換基を有し、
【００１６】
【化３】
2015057484.tif 000004
【００１７】
式中、Ｒ１は互いに独立して、結合または１〜４０の炭素原子を含む基であり、好ましくは分岐状もしくは直鎖状のアルキル基、シクロアルキル基、またはアルキル化されていてもよいアリール基であり、
Ｍは水素、金属カチオン、好ましくはＬｉ＋、Ｎａ＋、Ｋ＋、Ｒｂ＋、Ｃｓ＋、またはアルキル化されていてもよいアンモニウムイオンであり、および
Ｘは水素、またはアルキル化されていてもよいアミノ基であり、
ｂ）Ｒ基は少なくとも一部に一般式（５Ａ）および／または（５Ｂ）の置換基を有し、
【００１８】
【化４】
2015057484.tif 000005
【００１９】
式中、Ｒ２、Ｒ３、Ｒ４およびＲ５は互いに独立して１〜４０の炭素原子を含む基であり、好ましくは分岐状もしくは直鎖状アルキル基またはシクロアルキル基、およびアルキル化されていてもよいアリール基であり、Ｒ２、Ｒ３およびＲ４基の少なくとも二つは閉環して任意の芳香環を形成していてもよく、
および／またはＲ基は少なくともある部分で一般式（５Ｃ）および／または（５Ｄ）の基であり、
【００２０】
【化５】
2015057484.tif 000006
【００２１】
ｃ）Ｒ基は少なくとも一部に一般式（６）の架橋を有し
【００２２】
【化６】
2015057484.tif 000007
【００２３】
該架橋は、少なくとも二つのＲ基を互いに結合させ、Ｙは１〜４０の炭素原子を含む基であり、好ましくは分岐状もしくは直鎖状アルキル基またはシクロアルキル基、またはアルキル化されていてもよいアリール基であり、
Ｚはヒドロキシル基、一般式（７）の基
【００２４】
【化７】
2015057484.tif 000008
【００２５】
または２０ｇ／ｍｏｌを超える分子量を有する基であり、任意の要素Ｈ、Ｃ、Ｏ、Ｎ、Ｓ、Ｐおよび水素原子から成り、また
ｍは２またはそれより大きい整数である。
【００２６】
同時に本発明の架橋高分子はいくつかのさらなる利点を表す。これらは中でも次ことを含む：
⇒ドープした高分子膜は低い体積抵抗をもち、好ましくは２５℃で、１００Ωｃｍまたはそれ未満である。
⇒ドープした高分子膜は水素、酸素、ならびにメタノールに関して、非常に低い透過性を有する。
⇒本発明の架橋高分子の極めて薄い膜は、全厚さが１０〜１００μｍの間で、８０℃での、十分によい物性を有する。特に機械的安定性が非常に高く、水素、酸素およびメタノールに関する浸透性が低い。
⇒特に標準圧力下で、ドープした高分子膜は８０℃以上の燃料電池への用途に適する。
⇒ドープした高分子膜は、工業スケールで、容易かつ安価に生産され得る。
【００２７】
本発明では、架橋高分子は、同一または異なる化学的同一性を有し、集合形態で存在する線状または分岐状高分子が互いに結合して、３次元高分子ネットワークを形成しているものである。この場合において、架橋は共有結合の形成方法およびイオン結合の形成方法の両方に影響される。より詳細には技術文献、例えばbeing CD Rompp Chemie Lexikon - Version 1.0, Stuttgart/New York: Georg Thieme Verlag 1995から得られ、“架橋”に
ついて記載し、また引用文献はその部分のものを引用した。
【００２８】
本発明の架橋高分子は一般式（１）の繰り返し単位を有し、特に繰り返し単位は（１Ａ）、（１Ｂ）、（１Ｃ）、（１Ｄ）、（１Ｅ）、（１Ｆ）、（１Ｇ）、（１Ｈ）、（１Ｉ）、（１Ｊ）、（１Ｋ）、（１Ｌ）、（１Ｍ）、（１Ｎ）、（１Ｏ）、（１Ｐ）、（１Ｑ）、（１Ｒ）、（１Ｓ）および／または（１Ｔ）に相当する：
【００２９】
【化８】
2015057484.tif 000009
【００３０】
ここで、全ての繰り返し単位数を基にして
０＜ｘ，ｙ＜１００％であり、
【００３１】
【化９】
2015057484.tif 000010
【００３２】
ここで、０＜ｙ＜１００％であり、
【００３３】
【化１０】
2015057484.tif 000011
【００３４】
ここでＲ６は互いに独立して、同一または異なって、１，２−フェニレン、１，３−フェニレン、１，４−フェニレン、４，４’−ビフェニル、複素環式芳香族化合物の二価の基、Ｃ１０芳香族化合物の二価の基、Ｃ１４芳香族化合物の二価の基および／または二価のピレン基である。Ｃ１０芳香族化合物の例としてはナフタレン；Ｃ１４の芳香族化合物の例は、フェナントレンである。芳香族化合物および／または複素環式芳香族化合物の置換反応のパターンは任意で、フェニレンの場合、例えば、Ｒ６はオルト−、メタ−およびパラ−フェニレンである。
【００３５】
Ｒ７、Ｒ８およびＲ９基は一価、四価および三価の芳香族または複素環式芳香族化合物基をそれぞれ表し、Ｕ基は繰り返し単位内では同一で、酸素原子、硫黄原子、またはアミノ基であり、これらは水素原子を運搬し、１〜２０の炭素原子を有する基で、好ましくは分岐状または直鎖状のアルキル基もしくはアルコキシ基、または他の基（further radical）としてのアリール基である。
【００３６】
本発明において、さらに好ましい一般式（１）の繰り返し単位を有する高分子としては、Ｖｉｃｔｒｅｘ７２０Ｐ（登録商標）およびＡｓｔｒｅｌ（登録商標）のような、例え
ばランダムコポリマーなどのホモポリマーおよびコポリマーが挙げられる。特に好ましい高分子はポリアリールエーテル、ポリアリルチオーテル、ポリスルホン、ポリエーテルケトン、ポリピロール、ポリチオフェン、ポリアゾ−ル、フェニレン、ポリフェニレンビニレン、ポリアニリン、ポリアズレン、ポリカルバゾール、ポリピレン、ポリインドフェニン、およびポリビニルピリジン、特にポリアリールエーテル：
ポリフェニレンオキシド
【００３７】
【化１１】
2015057484.tif 000012
【００３８】
ポリアリールチオエーテル：
ポリフェニレンスルフィド
【００３９】
【化１２】
2015057484.tif 000013
【００４０】
ポリスルホン：
Ｖｉｃｔｒｅｘ２００Ｐ（登録商標）
【００４１】
【化１３】
2015057484.tif 000014
【００４２】
Ｖｉｃｔｒｅｘ７２０Ｐ（登録商標）
【００４３】
【化１４】
2015057484.tif 000015
【００４４】
ここで、ｎ＞ｏ、
Ｒａｄｅｌ（登録商標）
【００４５】
【化１５】
2015057484.tif 000016
【００４６】
ＲａｄｅｌＲ（登録商標）
【００４７】
【化１６】
2015057484.tif 000017
【００４８】
ＶｉｃｔｒｅｘＨＴＡ（登録商標）
【００４９】
【化１７】
2015057484.tif 000018
【００５０】
Ａｓｔｒｅｌ（登録商標）
【００５１】
【化１８】
2015057484.tif 000019
【００５２】
ここで、ｎ＞ｏ、
Ｕｄｅｌ（登録商標）
【００５３】
【化１９】
2015057484.tif 000020
【００５４】
ポリエーテルケトン：
【００５５】
【化２０】
2015057484.tif 000021
【００５６】
ポリピロール：
【００５７】
【化２１】
2015057484.tif 000022
【００５８】
ポリチオフェン
【００５９】
【化２２】
2015057484.tif 000023
【００６０】
ポリアゾ−ル：
ポリベンズイミダゾール
【００６１】
【化２３】
2015057484.tif 000024
【００６２】
ポリフェニレン：
【００６３】
【化２４】
2015057484.tif 000025
【００６４】
ポリフェニレンビニレン：
【００６５】
【化２５】
2015057484.tif 000026
【００６６】
ポリアニリン：
【００６７】
【化２６】
2015057484.tif 000027
【００６８】
ポリアズレン：
【００６９】
【化２７】
2015057484.tif 000028
【００７０】
ポリカルバゾール：
【００７１】
【化２８】
2015057484.tif 000029
【００７２】
ポリピレン：
【００７３】
【化２９】
2015057484.tif 000030
【００７４】
ポリインドフェニン：
【００７５】
【化３０】
2015057484.tif 000031
【００７６】
ポリビニルピリジン
【００７７】
【化３１】
2015057484.tif 000032
【００７８】
本発明において特に好ましくは、一般式（１Ａ−１）、（１Ｂ−１）、（１Ｃ−１）、（１Ｉ−１）、（１Ｇ−１）、（１Ｅ−１）、（１Ｈ−１）、（１Ｉ−１）、（１Ｆ−１）、（１Ｊ−１）、（１Ｋ−１）、（１Ｌ−１）、（１Ｍ−１）および／または（１Ｎ−１）の繰り返し単位を有する架橋高分子である。
【００７９】
本発明では、ｎは架橋高分子の一つの高分子鎖における繰り返し単位数を表す。架橋高分子の一つの高分子鎖における一般式（１）の繰り返し単位数は、１０またはより大きい、特に１００またはそれより大きい整数である。架橋高分子の一つの高分子鎖における一
般式（１Ａ）、（１Ｂ）、（１Ｃ）、（１Ｄ）、（１Ｅ）、（１Ｆ）、（１Ｇ）、（１Ｈ）、（１Ｉ）、（１Ｊ）、（１Ｋ）、（１Ｌ）、（１Ｍ）、（１Ｎ）、（１Ｏ）、（１Ｐ）、（１Ｑ）、（１Ｒ）、（１Ｓ）および／または（１Ｔ）の繰り返し単位数は、好ましくは１０またはそれより大きい、特に１００またはそれより大きい整数である。
【００８０】
本発明の特に好ましい実施形態は、高分子鎖の数平均分子量は２５，０００ｇ／ｍｏｌ、好ましくは５０，０００ｇ／ｍｏｌ以上で、特には１００，０００ｇ／ｍｏｌ以上である。
【００８１】
また本発明の架橋高分子は、原則として一つの高分子鎖において、異なった繰り返し単位を含んでもよい。しかしながら好ましくは、一般式（１Ａ）、（１Ｂ）、（１Ｃ）、（１Ｄ）、（１Ｅ）、（１Ｆ）、（１Ｇ）、（１Ｈ）、（１Ｉ）、（１Ｊ）、（１Ｋ）、（１Ｌ）、（１Ｍ）、（１Ｎ）、（１Ｏ）、（１Ｐ）、（１Ｑ）、（１Ｒ）、（１Ｓ）および／または（１Ｔ）の同一の繰り返し単位のみを含む。
【００８２】
本発明では、Ｒ基は一般式（４Ａ）、（４Ｂ）、（４Ｃ）、（４Ｄ）、（４Ｅ）、（４Ｆ）、（４Ｇ）および／または（４Ｈ）、好ましくは一般式（４Ａ）、（４Ｂ）、（４Ｃ）および／または（４Ｄ）、より好ましくは一般式（４Ａ）、（４Ｂ）、および／または（４Ｃ）、特に一般式（４Ａ）の置換基を少なくとも一部に有する：
【００８３】
【化３２】
2015057484.tif 000033
【００８４】
ここでＲ１基は互いに独立して結合または１〜４０の炭素原子を有し、好ましくは分岐状または直鎖状アルキル基またはシクロアルキル基、もしくはアルキル化されていてもよいアリール基を有する基である。本発明において特に好ましくは、Ｒ１は結合である。
【００８５】
Ｍは水素、金属カチオン、好ましくはＬｉ＋、Ｎａ＋、Ｋ＋、Ｒｂ＋、Ｃｓ＋またはアルキル化されていてもよいアンモニウムイオン、好ましくは水素もしくはＬｉ＋、特には水素を表す。
【００８６】
Ｘはハロゲンまたはアルキル化されていてもよいアミノ基である。
【００８７】
さらに、本発明によれば、Ｒ基は一般式（５Ａ）および／または（５Ｂ）、好ましくは（５Ａ）の置換基を少なくとも一部に有し、
【００８８】
【化３３】
2015057484.tif 000034
【００８９】
および／またはＲ基は一般式（５Ｃ）および／または（５Ｄ）、好ましくは（５Ｃ）の置換基を少なくとも一部に有する。
【００９０】
【化３４】
2015057484.tif 000035
【００９１】
式中、Ｒ２、Ｒ３、Ｒ４およびＲ５は互いに独立して１〜４０の炭素原子を有する基を表し、好ましくは分岐状または直鎖状のアルキル基、シクロアルキル基、またはアルキル化されていてもよいアリール基で、Ｒ２、Ｒ３およびＲ４基の少なくとも二つは任意の芳香環を形成するために閉鎖してもよい。
【００９２】
もしＲが一般式（５Ａ−１）および／または（５Ａ−２）の置換基を少なくとも一部に持つならば、特に有効な効果が生じる。
【００９３】
【化３５】
2015057484.tif 000036
【００９４】
ここで、Ｒ１０はアルキル化されていてもよいアリール基を表し、少なくとも一つのアルキル化されていてもよいアミノ基、またはアルキル化されていてもよい複素環式芳香族化合物を含み、複素環式芳香族化合物の環において少なくとも一つの任意なアルキル化アミノ基を有するか、少なくとも一つの窒素原子を有するかのどちらかである。Ｒ１１は水素、アルキル基、シクロアルキル基、アリール基、もしくはヘテロアリール基、および上記で明記した定義のＲ１０基であり、Ｒ１０およびＲ１１は同一または異なっていてもよい。
【００９５】
本発明において特に好ましいものは、Ｒ１０がアルキル化されていてもよいアニリン基またはピリジン基であり、好ましくはアルキル化されたアニリン基である式（５Ａ−１）
の置換基である。また特に好ましいのはＲ１０およびＲ１１がアルキル化されていてもよいアニリン基またはピリジン基であり、好ましくはアルキル化アニリン基である式（５Ａ−２）の置換基である。
【００９６】
本発明の実施形態において、Ｒ基は少なくとも一部に一般式（６）の架橋を有し、
【００９７】
【化３６】
2015057484.tif 000037
【００９８】
該架橋は、少なくとも二つのＲ基を互いに結合させ、Ｙは１〜４０の炭素原子を含む基であり、好ましくは分岐状もしくは直鎖状のアルキル基もしくはシクロアルキル基、またはアルキル化されていてもよいアリール基、好ましくは炭素原子１〜６の炭素原子を含む直線状または分岐状アルキル基である。
【００９９】
Ｚはヒドロキシル基、一般式（７）の基、
【０１００】
【化３７】
2015057484.tif 000038
【０１０１】
または２０ｇ／ｍｏｌを超える分子量を有する基であり、任意の要素Ｈ、Ｃ、Ｏ、Ｎ、Ｓ、Ｐおよび水素原子から成り、またｍは２またはそれより大きい整数で、好ましくは２の整数を表わす。
【０１０２】
本発明の架橋高分子は好ましくは、酸でドープする。本発明において、ドープした高分子は、ドープされていない高分子と比べて、ドープ剤によりプロトン伝導性の増大を示す高分子である。本発明の高分子のドーパントは酸である。本発明における酸は公知のルイスおよびブレンステッド酸を含み、好ましくは無機のルイスおよびブレンステッド酸である。多酸の使用も可能であり、特にはイソポリ酸、ヘテロポリ酸、および異なった酸の混合物である。本発明の目的のためには、ヘテロポリ酸は少なくとも二つの異なった中心原子を持ち、それはいずれにしても金属元素（好ましくはＣｒ、Ｍｏ、Ｖ、Ｗ）および非金属元素（好ましくはＡｓ、Ｉ、Ｐ、Ｓｅ、Ｓｉ、Ｔｅ）の弱い多塩基酸素酸由来の、部分的に混合した無機物として形成される無機の多酸である。中でも、１２−モリブダトリン酸および１２−タングストリン酸を含む。
【０１０３】
本発明によれば特に好ましいドーパントは、硫酸およびリン酸である。さらに好ましいドーパントはリン酸（Ｈ３ＰＯ４）である。
【０１０４】
ドーピング度により、本発明の高分子膜の伝導性が影響され得る。ドーパントの濃度が上がるに連れ、伝導性は増加し、最大値まで達する。本発明においては、ドーピング度は高分子のモル繰り返し単位あたりのモル酸として記載されている。本発明においては、３〜１５の間のドーピング度、特に６〜１２の間が好ましい。
【０１０５】
ドープした高分子膜の製造方法は公知である。本発明の好ましい実施形態においては、ドープした高分子膜は、適切な時間、好ましくは０．５〜９６時間、特に好ましくは１〜
７２時間、室温から１００℃の間で、好ましくは、濃酸と加圧下、好ましくは高濃縮のリン酸でぬらすことにより得られる。
【０１０６】
本発明の架橋高分子の特性のスペクトルは、イオン交換容量を変えることで変化する。該イオン交換容量は好ましくは０．５ｍｅｑ／ｇ〜１．９ｍｅｑ／ｇの間にあり、それぞれにおいて高分子の全質量をもとにしている。
【０１０７】
本発明の高分子は低い固有の体積抵抗を有し、それぞれ２５℃において、好ましくは１００Ωｃｍ以下、より好ましくは５０Ωｃｍ以下、特に好ましくは２０Ωｃｍ以下である。
【０１０８】
本発明の高分子膜の特性は、全厚さにより部分的に制御できる。しかし、極めて薄い高分子膜であっても、非常によい機械特性および水素、酸素、およびメタノールに関して、比較的低い浸透性を有する。それゆえ、膜電極接合体のエッジ域を補強する必要もなく、それらは８０℃以上の燃料電池への用途に適し、好ましくは１００℃以上、特に１２０℃以上の燃料電池のへ用途に適する。本発明のドープされた高分子膜の全厚さは好ましくは５０〜１００μｍの間で、好ましくは１０〜９０μｍの間、特に２０〜８０μｍの間である。
【０１０９】
本発明の特に好ましい実施形態においては、９０℃の脱イオン水中でほぼ１００％未満、膨潤する。
【０１１０】
本発明の架橋高分子膜の製造方法は当業者に明らかである。そうではあるが、本発明において、特に好ましいことが明らかとなった手順は、一つまたは複数の前駆体高分子が、個々にまたは全部で官能基ａ）、ｂ）およびｄ）を含み、一般式（６）のスルフィナート基を意味するｄ）
【０１１１】
【化３８】
2015057484.tif 000039
【０１１２】
は一般式（７）の化合物と反応する。
【０１１３】
【化３９】
2015057484.tif 000040
【０１１４】
式中、Ｌは脱離基であり、好ましくはＦ、Ｃｌ、Ｂｒ、Ｉ、トシレートで、ｎは２またはそれより大きい整数、好ましくは２である。それぞれの前駆体高分子は一般式（１）の繰り返し単位を有することが好ましい。なお、好ましくは共有結合性の架橋ではない。
【０１１５】
ここで、少なくとも一つの前駆体高分子において、Ｒ基は少なくとも部分的に一般式（５Ａ）の置換基を有し、または少なくとも一部が一般式（５Ｃ）の基であり、それゆえ化合物（７）との反応はまた、一般式（８）または／および（９）の架橋形成を誘導する。
【０１１６】
【化４０】
2015057484.tif 000041
【０１１７】
また考えられるのは一般式（５Ａ）の異なる置換基、および／または一般式（５Ｃ）の異なる置換基の間の架橋形成である。
【０１１８】
本発明の特に好ましい実施形態においては、
１）官能基ａ）を有する少なくとも一つの前駆体高分子
２）官能基ｂ）を有する少なくとも一つの前駆体高分子、および
３）官能基ｄ）を有する少なくとも一つの前駆体高分子
からなる高分子混合物が用いられる。
【０１１９】
本発明の他に特に好ましい実施形態においては、
１）官能基ａ）およびｂ）を有する少なくとも一つの前駆体高分子、および
２）官能基ｄ）を有する少なくとも一つの前駆体高分子
からなる高分子混合物が用いられる。
【０１２０】
本発明の他の特に好ましい実施形態においては、
１）官能基ａ）およびｄ）を有する少なくとも一つの前駆体高分子、および
２）官能基ｂ）を有する少なくとも一つの前駆体高分子
からなる高分子混合物が用いられる。
【０１２１】
さらに、
１）官能基ａ）を有する少なくとも一つの前駆体高分子、および
２）官能基ｂ）およびｄ）を有する少なくとも一つの前駆体高分子
からなる高分子混合物の使用方法も、本発明の特に好ましい実施形態を構成する。
【０１２２】
本発明によれば、また一般式ａ）、ｂ）およびｄ）の官能基をもつ少なくとも一つの高分子を使うのは非常にふさわしい。
【０１２３】
本発明の使用に関する前駆体高分子または高分子は、原則としては一般式（１）の異なる繰り返し単位を有してもよい。しかし、好ましくは、それらは一般式（１Ａ）、（１Ｂ）、（１Ｃ）、（１Ｄ）、（１Ｅ）、（１Ｆ）、（１Ｇ）、（１Ｈ）、（１Ｉ）、（１Ｊ）、（１Ｋ）、（１Ｌ）、（１Ｍ）、（１Ｎ）、（１Ｏ）、（１Ｐ）、（１Ｑ）、（１Ｒ）、（１Ｓ）および／または（１Ｔ）の等しい繰り返し単位のみを有する。
【０１２４】
一般式（１Ａ）、（１Ｂ）、（１Ｃ）、（１Ｄ）、（１Ｅ）、（１Ｆ）、（１Ｇ）、（１Ｈ）、（１Ｉ）、（１Ｊ）、（１Ｋ）、（１Ｌ）、（１Ｍ）、（１Ｎ）、（１Ｏ）、（１Ｐ）、（１Ｑ）、（１Ｒ）、（１Ｓ）および／または（１Ｔ）の繰り返し単位数は、好ましくは１０またはそれより大きい整数で、より好ましくは少なくとも１００の繰り返し単位である。
【０１２５】
本発明の特に好ましい実施形態において、前駆体高分子または高分子の数平均分子量は、２５，０００ｇ／ｍｏｌより大きく、好ましくは５０，０００ｇ／ｍｏｌより大きく、特には１００，０００ｇ／ｍｏｌより大きい。
【０１２６】
一般式ａ）、ｂ）および／またはｄ）の官能基をもつ前駆体高分子の合成はすでに知られている。それは、たとえば乾燥した非プロトン溶媒、好ましくはテトラヒドロフラン（ＴＨＦ）中、不活性ガス、好ましくはアルゴン雰囲気下で、ｎ−ブチルリチウムと、一般式（１）の高分子を反応させ、それをリチュートする。
【０１２７】
官能基を導入するために、適した機能化物質、好ましくは一般式（１０）のアルキル化物質によって、リチュートされた高分子を〔脱落〕させる。
【０１２８】
【化４１】
2015057484.tif 000042
【０１２９】
ここで、Ｓｕｂｓｔ．は導入されるべき置換基で；ケトンおよび／またはアルデヒドを有し、それらが対応するアルコキシドと反応する；および／またはカルボン酸エステルおよび／またはカルボニルハロゲン化物を有し、それらが対応するケトンと反応する。スルフィナート基の導入はリチュートされた高分子とＳＯ３と反応させ、および酸化リチウム化高分子をＳＯ２との反応によるスルフィナート基の導入により生じる。
【０１３０】
二つまたはより多くの異なる機能化物質との連続反応から、少なくとも二つの置換基を有する高分子が得られる。
【０１３１】
より詳細はUS 4,883,219、J. Kerres、  W. Cui、  S. Reichile；  New Sulfonated engineering polymers via the melation route. 1.  Sulfonated poly-(ethersulfone) PSU Udel（商標登録） via metalation-sulfination-oxidation" J. Polym. Soc.: Part A: Polym. Chem. 34,2421-2438 (1996), WO 00/09588 A1などの技術状況を参照のこと。引用文献によりこれらの開示内容は、参照として当然に取り入れられる。
【０１３２】
前駆体高分子の機能化度は、繰り返し単位あたり０．１〜３基が好ましい範囲にあり、好ましくは繰り返し単位あたり０．２〜２．２基の間である。さらに好ましいものは繰り返し単位あたり０．２〜０．８のａ）基、特に好ましくはスルホナート基を有する前駆体高分子である。さらに、繰り返し単位あたり０．８〜２．２のｂ）基をもつ前駆体高分子が特にふさわしいことが判明した。その上、繰り返し単位あたり０．８〜１．３のｄ）基をもつ前駆体高分子で有利な結果が生じる。
【０１３３】
本発明によれば、二極性非プロトン溶媒、好ましくはＮ，Ｎ−ジメチルホルムアミド、Ｎ，Ｎ−ジメチルアセトアミド、Ｎ−メチルピロリドン、ジメチルスルホキシド、またはスルホラン中で、前駆体高分子または高分子を溶解させ、該溶液を撹拌し、ハロゲン化合物と反応させることが特にふさわしいことが明らかとなった。
【０１３４】
特に有利な結果が、
ａ）前記高分子溶液を基板に、好ましくはガラス板、織布、または不織布に、薄膜状に塗布し、
ｂ）好ましくは２５℃より高められた温度で、および／または１０００ｍｂａｒ未満の減圧下で溶媒を蒸発させ、高分子膜を得るのであれば、もたらされ得る。
【０１３５】
また本発明の高分子特性は、
ａ）第一の段階で、高分子を酸で処理し、また
ｂ）次の段階で、高分子を脱イオン水で処理する、ことによっても高められ得る。
ここで、第一の段階より先に、該高分子を水溶性アルカリで適切に処理する。
【０１３６】
本発明の共有結合性およびイオン結合性架橋高分子の使用可能分野は熟練した者に明らかである。固有の体積抵抗、好ましくは２５℃で、１００Ωｃｍ未満の架橋高分子を要する全ての応用に特に適している。それらの特性を基にそれらは電気化学的電池において、好ましくは二次電池、セル、および高分子電解質膜燃料電池、特に水素燃料電池、直接メタノール燃料電池において、適している。
【０１３７】
さらに膜分離作用、好ましくはガス分離、パーベーパレーション、パーストラクション、逆透析、ナノフィルトレーション、電気透析、および拡散透析において特有の利点のために、それらは用いられ得る。
【実施例】
【０１３８】
本発明を実施例および比較例を用いてより詳細に説明するが、本発明の教示がこれらの実施例に制限されるものではない。上述のように表した特性値は下記のように測定した：
イオン交換容量、ＩＥＣを測定するため、プロトン化イオノマー膜の一片を一定重量にまで乾燥させた。前記の膜１ｍｇを約５０ｍｇの飽和ＮａＣｌ溶液に添加した。その結果、Ｈ＋イオンが該飽和溶液へ移動するとともに、スルホナート基にイオン交換があった。膜の入った該溶液を約２４時間、振り混ぜるか、または撹拌した。その後、該溶液にブロモチモールブルーの指示薬を２滴加え、０．１標準ＮａＯＨ溶液で黄色から青へ色が変わるまで滴定した。ＩＥＣは次のように算出した：
【０１３９】
【数１】
2015057484.tif 000043
【０１４０】
金が被覆された銅電極（電極面積０．２５ｃｍ２）のプレキシグラス単位装置で、インピーダンス分光分析法（ＩＭ６電気インピーダンス計、Ｚａｈｎｅｒ  ｅｌｅｋｔｒｉｋ社製）により、膜の固有の体積抵抗ＲＳＰを測定した。ここで、本発明において、電流の強さと電圧間の位相が０のインピーダンスが固有の体積抵抗を表した。実際の測定条件は次のようになる：０．５Ｎ  ＨＣＬを用い、測定中の膜を二つのナフィオン１１７膜の間に詰め、ナフィオン１１７／膜／ナフィオン１１７の膜の多層配列を電極二枚の間で挟んだ。このようにして、始めに三つの膜全ての全多層配列、そのあと二つのナフィオン１１７膜のみの測定により、膜および電極間の界面抵抗を除去した。ナフィオン膜のインピーダンスは三つの膜全てのインピーダンスからサブストレート（substrated）された。本発明の実施形態において、固有の体積抵抗は２５℃で測定した。
【０１４１】
膨潤を測定するために、それぞれの温度の脱イオン水中で膜を平衡にし、秤量（＝ｍｓｗｏｌｌｅｎ）した。そして膜を乾燥器中、高温で乾燥させ、再び秤量した（ｍｄｒｙ）。本発明においては、膨潤度は次のように算出した：
【０１４２】
【数２】
2015057484.tif 000044
【０１４３】
ａ）次の高分子を用いた
ａ−１）ＰＳＵ  Ｕｄｅｌ（登録商標）
ＰＳＵ  Ｐ  １８００
ａ−２）ＰＫＥ−ＳＯ３Ｌｉ：
スルホナートポリエーテルケトンＰＥＫのリチウム塩；
【０１４４】
【化４２】
2015057484.tif 000045
【０１４５】
製造：
１．８ｍｅｑ  ＳＯ３Ｈ／ｇ高分子のイオン交換容量を有する１００ｇのＰＫＥ−ＳＯ３Ｈを１０００ｍｌの１０重量％強度の水溶性ＬｉＯＨ溶液中で２４時間、撹拌した。その後、Ｌｉ−交換したＰＫＥ−ＳＯ３Ｌｉを濾過し、中性反応になるまで水で洗浄し、１００℃で、４８時間、乾燥した。生じた高分子は繰り返し単位（イオン化形状のイオン交換容量（ＩＥＣ）＝１．８ｍｅｑ  ＳＯ３Ｈ／ｇ）あたり０．４  ＳＯ３Ｌｉ単位を含んでいた。
【０１４６】
ａ−３）ＰＳＵ−ＳＯ２Ｌｉ
スルフィナート化されたポリエーテルスルホンのリチウム塩
ＰＳＵ  Ｕｄｅｌ（登録商標）
【０１４７】
【化４３】
2015057484.tif 000046
【０１４８】
はUS 4,833,219またはJ. Kerres、  W. Cui、  S. Reichile；  New Sulfonated engineering polymers via the melation route. 1.  Sulfonated poly(ethersulfone) PSU Udel(R) Via metalation-sulfination-oxidation"  J. polym. Sci.: part A:  Polym. chem.
34、 2421,2438 (1996)に従って得られた。イオン化形状のＩＥＣ＝１．９５ｍｅｑ  ＳＯ２Ｌｉ／ｇ
ａ−４）ＰＳＵ−ＤＰＫ：
【０１４９】
【化４４】
2015057484.tif 000047
【０１５０】
は、２，２’−ジピリジルケトンとリチュートされたＰＳＵ  Ｕｄｅｌを反応させることで得られる（WO 00/09588 A1に従った)；
繰り返し単位あたり一つの２，２’−ジピリジルケトンである。
【０１５１】
ａ−５）ＰＳＵ−Ｐ３−ＳＯ２Ｌｉ、ＰＳＵ−ＥＢＤ−ＳＯ２Ｌｉの合成
ＰＳＵ−Ｐ３−ＳＯ２Ｌｉ，
【０１５２】
【化４５】
2015057484.tif 000048
【０１５３】
ＰＳＵ−ＥＢＤ−ＳＯ２Ｌｉ，
【０１５４】
【化４６】
2015057484.tif 000049
【０１５５】
まず始めに、乾燥ＴＨＦ中で、ＰＳＵ  Ｕｄｅｌ（登録商標）を全て溶解させ、溶液をアルゴン下、−７５℃に冷却した。反応混合物中の極微量の水を２．５Ｍのｎ−ブチルリチウム（ｎ−ＢｕＬｉ）で除去した。溶解した高分子を１０Ｍ  ｎ−ＢｕＬｉでリチュートされた。一時間、反応のためバッチをそのままにし、そしてピリジン−３−アルデヒド、または４，４’−ビス（Ｎ，Ｎ−ジエチルアミノ）ベンゾフェノンを加えた。それから反応温度を一時間で−２０℃まで上げた。その後、ＳＯ２との反応のため再び−７５℃まで冷却しＳＯ２を通した。
【０１５６】
作りあげるために、過剰の１０ｍｌのイソプロパノール／水の混合物をシリンジで該反応溶液に添加し、室温に加熱し、過剰のイソプロパノールの下で、多く高分子が沈殿し、生じた高分子を濾過し、好ましくはイソプロパノ−ルで洗浄した。精製のため、高分子をメタノール中に浮遊させ、再び濾過した。真空中、好ましくは８０℃、で高分子を乾燥させた。１Ｈ−ＮＭＲスペクトルの定量的評価により置換度が得られた。
【０１５７】
【表１】
2015057484.tif 000050
【０１５８】
ｂ.）膜の製造
ＰＫＥ−ＳＯ３Ｌｉ、ＰＳＵ−Ｐ３−ＳＯ２Ｌｉ、ＰＳＵ−ＥＢＤ−ＳＯ２Ｌｉ、ＰＳＵ−ＤＰＫおよび／またはＰＳＵＳＯ２Ｌｉを表２に表すようにＮＭＰ中に溶解し、濾過した。高分子溶液を真空中で脱気し、ついで１，４−ジヨードブタンと混ぜた。その後、それをガラス板上に注ぎ、ドクターブレードで引き延ばした。ガラス板を６０℃の乾燥器で乾燥させ、そしてさらに一時間、９０℃にし、最後に一晩中、真空下、１２０℃にした。板を室温まで冷却し、水浴に置いた。膜をガラス板から分離し、一日中、９０℃の乾燥器中で１０％ＨＣｌに貯蔵した。その後６０℃の脱イオン水中で、調節した。
ｃ.）膜の特性
膜の特性値は表２および３にまとめた。理論的なイオン交換容量ＩＥＣｔｈｅｏはイオンおよび共有結合の架橋の両方について考慮し、算出した。純粋なイオン結合性架橋膜よりも、共有結合性およびイオン結合性架橋膜の方がかなり低い膨潤値であることは明らかで、これは９０℃でもそうである。
【０１５９】
【表２】
2015057484.tif 000051
【０１６０】
【表３】
2015057484.tif 000052
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
一般式（１）の繰り返し単位を有する共有結合性およびイオン結合性架橋高分子、
【化１】
2015057484.tif 000066
式中Ｑは単結合、酸素、硫黄、
【化２】
2015057484.tif 000067
であり、Ｒ基は芳香族または複素環式芳香族化合物の二価の基であり、
ａ）Ｒ基は一般式（４Ａ）、（４Ｂ）、（４Ｃ）、（４Ｄ）、（４Ｅ）、（４Ｆ）、（４Ｇ）および／または（４Ｈ）の置換基を少なくとも一部に有し、
【化３】
2015057484.tif 000068
式中、Ｒ１基は互いに独立して単結合または１〜４０の炭素原子を含む、分岐状もしくは直鎖状アルキル基またはシクロアルキル基、またはアルキル化されていてもよいアリール基であり、
Ｍは水素、金属カチオン、またはアルキル化されていてもよいアンモニウムイオンであり、
Ｘはハロゲンまたはアルキル化されていてもよいアミノ基であり、
ｂ）Ｒ基は一般式（５Ａ）および／または（５Ｂ）の置換基を少なくとも一部に有し、
【化４】
2015057484.tif 000069
式中、Ｒ２、Ｒ３、Ｒ４およびＲ５は互いに独立して１〜４０の炭素原子を含む、分岐状もしくは直鎖状アルキル基またはシクロアルキル基、またはアルキル化されていてもよいアリール基であり、Ｒ２、Ｒ３およびＲ４基の少なくとも二つは閉環して任意の芳香環を形成していてもよく、
および／またはＲ基は少なくとも一部が一般式（５Ｃ）および／または（５Ｄ）の基であり、
【化５】
2015057484.tif 000070
および、
ｃ）Ｒ基は少なくとも一般式（６）の架橋を一部に有し、
【化６】
2015057484.tif 000071
該架橋は、少なくとも二つのＲ基を互いに接合させ、Ｙは１〜４０の炭素原子を有する、分岐状もしくは直鎖状のアルキル基またはシクロアルキル基、またはアルキル化されていてもよいアリール基であり、
Ｚはヒドロキシル基、一般式（７）の基、
【化７】
2015057484.tif 000072
または任意成分Ｈ、Ｃ、Ｏ、Ｎ、Ｓ、Ｐ、もしくはハロゲン原子からなる、２０ｇ／ｍｏｌより大きい分子量を有する基で、またｍは２またはそれより大きい整数であることを特徴とする。
【外国語明細書】
2015057484000001.pdf
2015057484000002.pdf
2015057484000003.pdf